FR 2742680 A1 19970627 FR 9515341 A 19951222 l 2742680 La présente invention concerne un catalyseur d'oxydation non- sélective et son utilisation dans la combustion catalytique d'hydrocarbures, de monoxyde de carbone, d'hydrogène ou de leurs mélanges. La combustion conventionnelle, réalisée en présence d'une flamme, habituellement utilisée dans les procédés de combustion d'hydrocarbures, tels que le méthane, est un processus difficilement contrôlable. Elle se produit dans un domaine de concentrations air/hydrocarbure bien déterminé et conduit, outre à la formation de dioxyde de carbone et d'eau, à la 1 0 production de polluants comme le monoxyde de carbone et les oxydes d'azote. La combustion est dite catalytique lorsqu'elle consiste en une oxydation du combustible à la surface du catalyseur. Elle conduit alors aux mêmes produits et libère la même quantité d'énergie que la combustion 1 5 conventionnelle, mais à beaucoup plus basse température. Ses principaux avantages qui résultent du contrôle de la combustion d'un mélange pauvre en carburant en dehors de la plage d'inflammabilité sont la limitation des points chauds à l'origine des NOx et l'absence de risques d'inflammation ou d'explosion. La combustion catalytique produit donc très peu de polluants tels que NOx et CO. On peut également mentionner qu'elle conduit à des dispositifs plus compacts et qu'elle permet de brûler une très grande variété de composés. Ainsi que le décrivent notamment D.Reay dans "Catalytic Combustion Current Status and Implications for Energy Efficiency in the Process Industries. Heat Recovery Systems & CHP, 13. n 5, pp 383-390, 1993" et D. Jones et S.Salfati dans " Rev. Gén. Therm. Fr. n 330-331, pp 4101-406, Juin- Juillet 1989", les applications de la combustion catalytique sont multiples: panneaux et tubes radiants, réchauds catalytiques, turbines à gaz, 3 0 cogénération, brûleurs, manchons catalytiques pour tubes de vapo- reformage, production de gaz chauds dans le domaine du chauffage par contact direct et réacteurs à plaques catalytiques. En raison de la sévérisation accélérée des normes sur les NOx émises par les procédés de combustion, la chambre de combustion catalytique peut remplacer avantageusement les brûleurs conventionnels qui sont à l'origine de teneurs élevées en NOx. Les conditions de fonctionnement - milieu très oxydant- d'une chambre de 2 2742680 combustion catalytique sont très éloignées des applications de post- combustion automobile: traitement des gaz d'échappement des véhicules à essence fonctionnant à la richesse 1 avec une teneur élevée en NOx et traitement des gaz d'échappement des véhicules diesel avec une forte teneur en particules et en NOx. Ces différences capitales impliquent de rechercher des formulations de catalyseurs de combustion dédiées. Les catalyseurs de combustion, sont généralement préparés à partir d'un substrat monolithique, en céramique ou en métal, sur lequel on dépose 1 0 une fine couche de support constituée d'un ou plusieurs oxydes réfractaires de surface et de porosité supérieures à celles du substrat monolithique. Sur cet oxyde est dispersée la phase active composée essentiellement des métaux du groupe du platine. 1 5 La stabilité thermique, l'activité catalytique à basse température et la stabilité de l'activité catalytique constituent généralement les trois principaux critères de sélection du catalyseur. Il existe des catalyseurs de combustion plus résistants à haute température. Dans certains procédés de combustion, les catalyseurs peuvent être soumis à des températures très élevées qui sont souvent supérieures à 1000 C. Mais, au cours de leur utilisation à ces températures élevées, il s'avère que les catalyseurs subissent une dégradation qui diminue leurs performances catalytiques. Le frittage du support ainsi que le frittage de la phase active et/ou son encapsulation par le support font partie des causes les plus couramment citées pour expliquer cette dégradation. Dans le cas de tels catalyseurs fonctionnant à haute température, la résistance thermique peut devenir le critère prédominant au détriment de l'activité catalytique. Les supports de ces catalyseurs sont généralement à base d'alumine. Il est connu 3 0 de l'homme de l'art que l'on peut stabiliser efficacement la chute de surface spécifique par un dopant approprié. Les terres rares et la silice sont souvent cités parmi les stabilisants les plus performants de l'alumine. Les catalyseurs préparés par cette technique sont décrits entre autre dans le brevet US-A- 4 220 559. Dans ce document, le catalyseur comprend des métaux du 3 5 groupe du platine ou des métaux de transition déposés sur de l'alumine, un oxyde d'un métal choisi dans le groupe constitué par le baryum, le lanthane 3 2742680 et le strontium et un oxyde d'un métal choisi dans le groupe constitué par l'étain, le silicium, le zirconium et le molybdène. En outre, afin de limiter le frittage de la phase métallique active, il a été proposé d'ajouter divers stabilisants à base essentiellement d'oxydes de métaux de transition. Ainsi, dans le brevet américain US-A- 4 857 499, le catalyseur comprend un support poreux dont le diamètre des pores est compris entre 150 et 300À et 1 0 dont la proportion en poids rapporté au substrat est de façon préférentielle comprise entre 50 et 200g/l, une phase active incluant au moins 10% en poids, rapporté au support poreux, d'un métal précieux choisi dans le groupe formé par le palladium et le platine; un premier promoteur incluant au moins un élément choisi dans le groupe constitué par le lanthane, le cérium, 1 5 le praséodyme, le néodyme, le baryum, le strontium, le calcium et leurs oxydes dont la proportion en poids rapporté au support poreux est comprise entre 5 et 20%; un deuxième promoteur incluant au moins un élément choisi dans le groupe formé par le magnésium, le silicium et leurs oxydes dont la proportion en poids rapporté à la phase active est inférieure ou égale à 10% 2 0 et un troisième promoteur incluant au moins un élément choisi dans le groupe constitué par le nickel, le zirconium, le cobalt, le fer et le manganèse et leurs oxydes dont la proportion en poids rapporté à la phase active est inférieure ou égale à 10%. En outre, ledit catalyseur peut être déposé sur un substrat monolithique appartenant au groupe formé par la cordierite, la mullite, l'alumine alpha, la zircone et l'oxyde de titane; la proportion en poids de support poreux rapporté au volume de substrat étant comprise entre et 200g/1. Dans le brevet américain US - A -4 793 797, le catalyseur comprend un 3 0 support inorganique choisi dans le groupe constitué par les oxydes, les carbures et les nitrures d'éléments appartenant aux groupes lIa, IIla et IV de la classification périodique des éléments ou choisi dans le groupe constitué par La-53-A1203, Nd-53-A1203, Ce-3-A1203 ou Pr-5- A1203, au moins un métal précieux choisi dans le groupe constitué par le palladium, le platine, le rhodium et le ruthénium, et d'au moins un oxyde d'un métal de base sélectionné dans le groupe constitué par le magnésium, le manganèse, le 4 2742680 cobalt, le nickel, le strontium, le niobium, le zinc, l'étain, le chrome et le zirconium tel que le rapport atomique du métal de base sur le métal précieux soit compris entre 0,1 et 10. Ces catalyseurs présentent, pour certains, une durabilité accrue par rapport à la phase métallique active seule. Mais les dopants utilisés sont adaptés à des conditions de température très sévères qui peuvent dépasser 1000 C. Ils ne permettent pas de limiter efficacement la dégradation des performances du catalyseur intervenant à des températures modérées, qui peut avoir des causes diverses et différentes de celles à l'origine de la dégradation à des températures élevées. Il a été également proposé de juxtaposer plusieurs catalyseurs différents dans un réacteur à étages catalytiques; les premiers catalyseurs étant plus 1 5 spécifiquement dédiés à l'amorçage de la réaction de combustion, les suivants servant à stabiliser la réaction de combustion à haute température, le nombre d'étages (ou de zones) catalytiques étant ajusté en fonction des conditions imposées par l'application envisagée. Ainsi sont connus les systèmes suivants: 1ère zone catalytique: Pd et Pt et NiO; et 2ème zone catalytique: Pt et Pd; par exemple, ainsi que décrit dans la demande de brevet européen EP-A-198 948. 1 ère zone catalytique: Pd et/ou Pt; 2è m e zone catalytique: Sr0.8La0o.2MnAI 11019-a( et 3ème zone catalytique:Sr0.8La0o. 2MnAl 110 19-a; par exemple, ainsi que décrit dans la demande de brevet japonais JP-A-04/197 443. lère zone catalytique: Pd et (Pt ou Ag); 2ème zone catalytique:Pd et (Pt ou Ag); et 3ème zone catalytique: pérovskite ABO3 ou oxyde de métal du groupe V(Nb ouV), du groupe VI (Cr) ou du groupe VIII (Fe, Co, Ni); par exemple, ainsi que décrit dans les demandes de brevet international WO-A-92/9848 et WO-A-92/9849. Malgré les nombreux travaux de perfectionnement déjà réalisés, il reste intéressant de rechercher des catalyseurs ayant une activité et une stabilité accrues notamment à basse température. En effet, les solutions proposées telles que les formulations à base d'hexaaluminates dopées par un métal précieux ou la mise en oeuvre de différentes formulations dans un réacteur à plusieurs étages catalytiques ne résolvent pas le problème de stabilité de la phase active à basse température également responsable de la dégradation des performances. Parmi les causes envisagées pour cette dégradation des performances à basse température, le frittage et/ou l'empoisonnement de la 1 0 phase métallique ainsi que la modification de l'état d'oxydation de la phase active font partie de celles les plus couramment citées. On connaît par ailleurs, la demande de selon le brevet européen EP-B27069, des catalyseurs pour le traitement des gaz d'échappement de 1 5 moteur à combustion interne comportant du fer et du cérium associés à des métaux du groupe du platine déposés sur un oxyde inorganique réfractaire. Les travaux de recherche menées par la demanderesse l'ont conduite à découvrir que, de façon surprenante, des catalyseurs contenant à la fois du 2 0 cérium, du zirconium, du fer et des métaux précieux, tout en remédiant aux inconvénients présentés par les catalyseurs de l'art antérieur, s'avèrent présenter une excellente activité ainsi qu'une stabilité remarquable au cours du temps. La présente invention propose donc un catalyseur de combustion caractérisé en ce qu'il comprend un substrat monolithique, un support poreux à base d'oxyde inorganique réfractaire et une phase active constituée de cérium, de zirconium, de fer et d'au moins un métal choisi dans le groupe formé par le palladium et le platine; la teneur en support poreux étant 3 0 comprise entre 200 et 400 g par litre de catalyseur; la teneur en cérium étant comprise entre 0,3% et 20% en poids par rapport au support poreux; la teneur en zirconium étant comprise entre 0,3 % et 20% en poids par rapport au support poreux; la teneur en fer étant comprise entre 0,01 et 3,5% de fer en poids par rapport au support; et la teneur en palladium et/ou platine étant d'au moins 3 g par litre de catalyseur. 6 2742680 Selon des caractéristiques préférées du catalyseur de la présente invention, la teneur en support poreux est comprise entre 200 et 350 g par litre de catalyseur; la teneur en cérium est comprise entre 2 et 15 % en poids par rapport au support poreux; la teneur en zirconium est comprise entre 2 et 15% en poids par rapport au support poreux, la teneur en fer est comprise entre 0,1 à 2% de fer en poids par rapport au support; et la teneur en palladium et/ou platine est comprise entre 5 et 20 g par litre de catalyseur. La teneur en support poreux du catalyseur selon l'invention varie de façon préférentielle entre 200 et 400 g par litre de catalyseur et de façon encore plus préférentielle entre 200 et 350 g/l. Si la teneur en support poreux est inférieure à 200g, l'activité catalytique n'est pas suffisante pour répondre aux exigences d'un procédé de combustion. Inversement, une teneur en support poreux supérieure à 400 g/1 est également néfaste pour 1 5 l'activité catalytique car elle entraine un bouchage des canaux du monolithe. Dans les catalyseurs de l'invention, le substrat monolithique peut consister en un monolithe à structure cellulaire en céramique ou métallique (enroulement, empilement de feuillards métalliques ou encore association de 2 0 fibres métalliques ou de fils métalliques sous la forme d'un monolithe à structure fibreuse). La céramique employée peut être de la mullite, de la cordierite, de l'alumine a, de la zircone, du titanate d'alumine, du carbure de silicium, du nitrure de silicium ou leurs mélanges. Les alliages métalliques employés doivent présenter de préférence des propriétés réfractaires. Ils peuvent par exemple être composés de fer, chrome, d'aluminium et de cérium ou d'yttrium tels que l'acier Gilphal 135 de la société Imphy. Le substrat métallique peut être préalablement soumis à un traitement oxydant à une température comprise entre 700 C et 1200 C, de préférence entre 800 et 1000 C. La structure cellulaire peut être de forme hexagonale, tétragonale, 3 0 triangulaire ou ondulée, elle doit permettre le passage des gaz dans les conduits formés lors de leur fabrication par extrusion, laminage, solidification d'éléments en forme de feuilles. La densité de cellules, c'est à dire le nombre de cellules par section de monolithe, est généralement comprise entre 50 et 600 cellules par pouces-carrés (7, 75 à 93 cellules par cm2). 7 2742680 Les catalyseurs selon l'invention apportent des performances améliorées spécialement dans les procédés de combustion catalytique d'hydrocarbures, de monoxyde de carbone, d'hydrogène ou de leurs mélanges. Mais ils sont également utilisables dans tous les procédés d'oxydation catalytique opérant à des températures élevées. La préparation et la mise en forme du support peuvent constituer la première étape de la préparation de ces catalyseurs. Le support à base d'oxyde réfractaire mis en oeuvre selon l'invention est généralement choisi dans le 1 0 groupe formé par les oxydes réfractaires des métaux des Groupes IIa, IIIa, IVa et IVb de la classification périodique des éléments et leurs mélanges en toutes proportions. Le plus souvent, l'oxyde d'aluminium de formule générale A1203, nH2O 1 5 est utilisé. Sa surface spécifique est comprise entre 10 et 500 m2/g. Cet oxyde dans lequel n est compris entre 0 et 0,6, est classiquement obtenu par déshydratation contrôlée d'hydroxydes dans lesquels I 250 m2/g et en particulier l'alumine gamma et/ou delta. Afin d'augmenter la stabilité thermique de ce ou ces oxydes, divers composés peuvent être incorporés au support poreux, soit directement sous la forme de pigments, soit sous la forme de composés précurseurs d'oxydes. Les terres rares, les métaux alcalino-terreux et la silice qui sont parmi les 8 2742680 stabilisants les plus performants de l'alumine peuvent être avantageusement incorporés au support poreux. La silice est particulièrement préférée, à une teneur comprise entre 1% et 6% poids de silice par rapport au support poreux. D'une manière générale, ces supports mis en oeuvre selon la présente invention peuvent avoir avantageusement été traités, ainsi qu'il est bien connu de l'homme de l'art, par des agents porogènes tels que ceux à base de cellulose, naphtaline, gommes naturelles ou polymères synthétiques, de 1 0 façon à leur conférer des propriétés de porosité désirée. La teneur en métal du groupe constitué par le platine et le palladium du catalyseur selon l'invention est d'au moins 3 g par litre de catalyseur et de préférence entre 5 et 20 g/l. Si la teneur en métal précieux est inférieure à 3 g, l'activité catalytique n'est pas suffisamment élevée pour satisfaire aux exigences d'un procédé de combustion. A l'opposé, lorsque la teneur en métal précieux dépasse 20 g, une augmentation ultérieure de la teneur en métal précieux ne permet pas d'accroître de façon significative l'activité catalytique. Des teneurs supérieures à 20 g de métal précieux par litre de 2 0 catalyseur ne sont pas cependant exclues. Selon l'invention, le palladium est préféré. Toutefois, le platine peut être avantageusement utilisé pour un étage de combustion fonctionnant à des températures relativement basses, par exemple à environ 500 C, ou en combinaison avec le palladium. La présence de cérium et de zirconium déposés simultanément sur le ou les oxydes inorganiques réfractaires permet de renforcer l'activité et la stabilité du catalyseur au cours du temps. Le fer peut encore accentuer cet effet de synergie. 3 0 La teneur en cérium des catalyseurs de la présente invention est comprise entre 0,3 et 20 % en poids par rapport au support, et de façon préférentielle entre 2 et 15 % en poids par rapport au support poreux. Si la teneur en cérium est inférieure à 0,3 %, celui- ci ne promeut pas de façon satisfaisante l'activité catalytique. Inversement, lorsque la teneur en cérium dépasse 20% en poids par rapport au support poreux, une augmentation 9Y 2742680 ultérieure de la teneur en cérium ne permet pas d'accroître de façon significative l'activité catalytique. La teneur en zirconium des catalyseurs de la présente invention est comprise entre 0,3 et 20% en poids de support poreux, et de façon préférentielle entre 2 et 15% en poids par rapport au support poreux. Lorsque la teneur en zirconium est inférieure à 0,3 %, son effet sur l'activité catalytique est négligeable. A l'opposé, lorsque la teneur en zirconium atteint % en poids par rapport au support poreux, une augmentation ultérieure de 1 0 la teneur en zirconium ne permet pas d'accroître de façon significative l'activité catalytique. La teneur en fer des catalyseurs selon l'invention est comprise entre 0, 01 et 3,5% en poids par rapport au support et plus particulièrement entre 1 5 0,1 et 2%. Si la teneur en fer dépasse 3,5%, le fer alors peut accélérer fortement la chute de surface spécifique du support poreux à base d'alumine. La préparation de ces catalyseurs déposés sur un substrat consiste en une étape d'enduction au cours de laquelle le substrat est plongé dans une 2 0 suspension contenant les précurseurs des composants du catalyseur, puis est séché et calciné après évacuation de l'excès de ladite suspension. Une deuxième étape dite d'imprégnation permet de déposer les métaux actifs. Pour cela, on met en contact le substrat enduit avec une ou plusieurs solutions du des précurseurs des métaux actifs. Après avoir été éventuellement égoutté, le substrat ainsi enduit et imprégné est séché et subit un traitement thermique. Le dépôt de cérium, de zirconium et de fer sur le support de catalyseur de la présente invention est réalisable selon toutes les techniques connues de l'homme de l'art et peut intervenir à tout moment lors de la préparation du 3 0 catalyseur. Ils peuvent être introduits sous forme de composés solides (oxydes, hydroxydes, carbonates, hydroxycarbonates ou encore sels insolubles) ou de composés solubles (nitrates, sulfates, chlorures, alcoolates) dans la suspension d'enduction, et/ou pré-imprégnés sur l'un des constituants de la suspension d'enduction, et/ou déposés sur le support 3 5 poreux avant l'imprégnation des métaux, et/ou coimprégnés avec les métaux selon la technique envisagée. Dans le cas o le cérium, le zirconium et le fer 1 O 2742680 sont déposés après la mise en forme des alumines contenant éventuellement d'autres métaux, les méthodes employées peuvent être par exemple l'imprégnation à sec, l'imprégnation par excès de solution ou l'échange ionique. Sur un support déjà mis en forme, une méthode préférée d'introduction de cet élément additionnel est l'imprégnation en milieu aqueux en utilisant un excès de solution. Afin d'éliminer le solvant d'imprégnation, cette imprégnation est suivie d'un séchage et d'une calcination sous air à une température comprise entre 300 et 900 C. 1 0 Selon un mode de mise en oeuvre particulier, on imprègne successivement le support avec une solution contenant des composés contenant du cérium, du zirconium et du fer, puis avec une ou des solutions contenant des composés des métaux précieux que l'on souhaite introduire. 1 5 Comme composés du cérium, du zirconium et du fer que l'on peut mettre en oeuvre, on citera notamment les sels de cérium, de zirconium et de fer, et plus particulièrement le nitrate céreux, l'acétate céreux, le chlorure céreux et le nitrate cérique ammoniacal, le nitrate de zirconyle et le tétrachlorure de zirconium, et le nitrate ferrique, le citrate de fer ammoniacal et le chlorure ferrique, Les précurseurs des métaux du groupe formé par le platine et le palladium sont ceux classiquement utilisés pour la préparation des catalyseurs, en particulier les chlorures, les complexes chlorés, les nitrates, les complexes amminés, les acétylacétonates. A titre d'exemples, on peut citer l'acide chloroplatinique, le chlorure de palladium, le chlorure de platine tétrammine, le dinitrodiamminoplatine et le nitrate de palladium. La profondeur d'imprégnation peut être avantageusement réglée par 3 0 l'utilisation de méthodes connues de l'homme de l'art et en particulier par ajout dans la solution des métaux précieux d'une certaine quantité d'acide minéral ou organique. On utilise couramment les acides nitrique, chlorhydrique et fluorhydrique ou les acides acétique, citrique et oxalique. 3 5 Les catalyseurs selon l'invention apportent des performances améliorées spécialement dans les procédés de combustion catalytique i 1 2742680 d'hydrocarbures tels que du méthane, de monoxyde de carbone, d'hydrogène ou de leurs mélanges. Mais ils sont également utilisables dans tous les procédés catalytiques nécessitant des températures élevées. Par ailleurs, les réacteurs de combustion catalytique peuvent comporter un ou plusieurs étages catalytiques dont les formulations peuvent être différentes. Les catalyseurs de la présente invention peuvent être utilisés dans des réacteurs à un étage ou à plusieurs étages catalytiques. Dans ce dernier cas, ils sont utilisés de façon préférentielle dans le (ou les) étage(s) 1 0 catalytique(s) qui fonctionne(nt) à des températures inférieures à 1100 C. Les exemples suivants illustrent l'invention sans toutefois la limiter: Les divers précurseurs employés sont des produits commerciaux de 1 5 PROLABO . La composition élémentaire des catalyseurs a été déterminée par fluorescence X (PHILIPS PW 1480 ). EXEMPLE 1: Préparation de catalyseurs CI à C5 selon l'invention 2 0 On dépose du cérium, du zirconium et du fer sur de l'alumine gamma par imprégnation de 700g d'alumine par une solution aqueuse de nitrate céreux, de nitrate de zirconyle et de nitrate ferrique. Cette solution contient l'équivalent de 51,5g d'oxyde de cérium (CeO2), 43g d'oxyde de zirconium (ZrO2) et de 6,5 g d'oxyde de fer (Fe203). On prépare une suspension d'enduction à partir de deux litres d'eau désionisée additionnée de l'équivalent de 12g d'acide nitrique, 600g d'alumine de type gamma préalablement imprégnée de cérium, de zirconium et de fer et de 140 g de boehmite à 72% de matière sèche. Cette suspension est 3 0 broyée de telle manière que la taille des particules soit inférieure à microns. Dans une première étape dite d'enduction, un monolithe en cordiérite de 0,84 litre présentant 62 cellules par cm2 (400 cellules par pouce-carré) est 3 5 immergé dans la suspension, puis égoutté avant que l'excès de suspension soit éliminée par soufflage. Le support est ensuite séché puis calciné dans un 1 2 2742680 four dont la température est maintenue à 600 C pendant deux heures. Ces étapes d'immersion, de soufflage et de calcination sont renouvelées une deuxième fois, voire une troisième fois, afin de déposer l'équivalent de 200g de support poreux par litre de catalyseur (substrat). Dans une seconde étape dite d'imprégnation, le monolithe enduit est immergé dans une solution de nitrate de palladium de telle manière que la quantité de palladium fixée après séchage et calcination à 500 C pendant deux heures soit de 3% en poids de palladium par rapport au support poreux, 1 0 soit encore exprimé par rapport au volume de catalyseur: 6 g de palladium par litre de catalyseur. Ce catalyseur C1 ainsi préparé contient en poids rapporté au support poreux 6% de cérium, 4,55% de zirconium et 0,5% de fer et 3% de palladium. Puis, quatre monolithes en céramique de 0,84 litre sont enduits par cette suspension, selon le procédé décrit ci-dessus, de façon à déposer respectivement 250g, 300g, 350g et 400g de support poreux par litre de catalyseur (substrat). Ces quatre monolithes sont imprégnés ensuite à iso-teneur en palladium par rapport au substrat soit 6 g de palladium par litre de catalyseur, correspondant respectivement à 2,4%, 2%, 1,71% et 1,5% en poids de palladium par rapport au support poreux. Les catalyseurs ainsi préparés sont numérotés respectivement C2, C3, C4 et C5. EXEMPLE 2: Préparation des catalyseurs C6 et C7 (comparatifs) Afin montrer l'effet d'une diminution de la teneur en support poreux à iso- teneur en métal sur la stabilité de l'activité catalytique d'une formulation, deux monolithes en cordierite de 0,84 litre sont enduits par une suspension préparée comme décrit dans l'exemple 1, de façon à déposer respectivement 100 g et 150 g de support poreux par litre de catalyseur (substrat). 1 3 2742680 On imprègne ensuite chacun de ces deux monolithes par une solution de palladium de façon à déposer 6 g de palladium par rapport à un litre de catalyseur. Le catalyseur C6 ainsi préparé contient en poids rapporté au support poreux 6% de cérium, 4,55% de zirconium et 0,5% de fer et 6% de palladium. Le catalyseur C7 ainsi préparé contient en poids rapporté au support poreux 6% de cérium, 4,55% de zirconium et 0,5% de fer et 4% de palladium. 1 0 EXEMPLE 3: Activité catalytique des catalyseurs Cl à C7 Dans les catalyseurs préparés (références CI, C2, C3, C4, C5, C6 et C7), on découpe des cylindres de 1,5 cm de diamètre et de 5 cm de long, dans le senslongitudinal des canaux. Les tests sont réalisés dans un réacteur de laboratoire comportant un tube dans lequel est introduit le catalyseur. Ce tube est placé au centre d'un four cylindrique pouvant être porté à une température de 1500 C. Un mélange air-méthane à 3,5 % en volume de méthane est préparé à l'aide de régulateurs de débit massique et envoyé à l'entrée du réacteur. Le débit horaire des gaz est 50 000 fois supérieur au volume du substrat (VVH= 50 000h-1). La concentration en méthane à l'entrée et à la sortie du réacteur est déterminée à l'aide d'un détecteur à ionisation de flamme (analyseur JUM engineering modèle FID 3-300). La conversion en méthane est le rapport en pourcentage entre la différence de concentration en méthane entre l'entrée et la sortie et la concentration en entrée. Après une montée en température sous mélange réactionnel à 5 C/min de 250 C jusqu'à 530 C, on fixe la température d'entrée du mélange 3 0 réactionnel à cette température. On détermine la conversion du méthane après 50 heures de fonctionnement en régime stabilisé. Cette durée permet de discriminer de façon significative les formulations en fonction de leur aptitude à stabiliser la combustion du méthane. 1 4 2742680 Le tableau 1 rassemble les compositions élémentaires des catalyseurs C1 à C7 et les conversions obtenues après 50 heures de fonctionnement en régime établi. Le tableau 1 montre clairement que l'augmentation de la teneur en alumine à iso-teneur en palladium pour le catalyseur de la présente invention améliore de façon significative la stabilité de l'activité catalytique du catalyseur. Une teneur en support poreux supérieure à 200g/1 est nécessaire pour ateindre les performances exigées par les réacteurs de 1 0 combustion catalytiques. Toutefois une teneur trop élevée en support poreux c'est à dire supérieure à 400g/l se révèle être néfaste en raison notamment du bouchage des canaux du monolithe lors de l'enduction. Référence Teneur en Teneur Teneur Teneur Teneur % de du catalyseur support en Ce en Zr en Fe en Pd conversion poreux (%) (%) (%) (en g/l de après 50 g/l catalyseur) heures de fonction- nement C1 selon 200 6 4,55 0,5 6 > 98 l'invention C2 selon 250 6 4,55 0,5 6 >98 l'invention C3 selon 300 6 4,55 0,5 6 >98 l'invention C4 selon 350 6 4,55 0,5 6 > 95 l'invention C5 selon 400 6 4,55 0,5 6 > 90 l'invention C6 comparatif 100 6 4,55 0,5 6 = 40 C7 comparatif 150 6 4,55 0,5 6 - 75 1 5 Tableau 1: Composition élémentaire des catalyseurs C1 à C7 et conversions de ces catalyseurs obtenues après 50 heures de fonctionnement en régime établi. 1 5 2742680 EXEMPLE 4: Préparation des catalyseurs C8 à CO10 selon l'invention. On dépose du cérium, du zirconium et du fer sur de l'alumine gamma par imprégnation de 700g d'alumine par une solution aqueuse de nitrate céreux, de nitrate de zirconyle et de nitrate ferrique. Cette solution contient l'équivalent de 51,5g d'oxyde de cérium (CeO2), 7,8g d'oxyde de zirconium (ZrO2) et de 6,5 g d'oxyde de fer (Fe203). On prépare une suspension d'enduction à partir de deux litres d'eau 1 0 désionisée additionnée de l'équivalent de 12g d'acide nitrique, 600g d'alumine de type gamma préalablement imprégnée de cérium, de zirconium et de fer et de 140 g de boehmite à 72% de matière sèche. Cette suspension est broyée de telle manière que la taille des particules soit inférieure à microns. Trois monolithes en cordiérite de 0,84 litre sont enduits par cette suspension d'alumine, selon le procédé de l'exemple 1, de façon à déposer 250g de support poreux par litre de catalyseur (substrat). 2 0 On imprègne alors chaque monolithe séparément par une solution de palladium de façon à déposer respectivement 6%, 4% et 2% en poids de palladium par rapport à la couche enduite imprégnée, soit encore exprimé par rapport au volume de catalyseur respectivement 15 g, 10 g et 5 g de palladium par litre de catalyseur. Les catalyseurs C8. C9 et C10O ainsi préparés contiennent en poids rapporté à la couche enduite imprégnée 6% de cérium, 1 % de zirconium et 0,5 % de fer et respectivement 6 % de palladium pour C8, 4% de palladium pour C9 et 2% pour C10. EXEMPLE 5: Préparation des catalyseurs Cil à C13 (comparatifs) Afin de montrer l'effet de la teneur en palladium sur l'activité catalytique, deux monolithes de 0,84 litre en cordierite sont enduits par une 3 5 suspension identique à celle utilisée dans l'exemple 3, selon le procédé de 1 6 2742680 l'exemple 1, de façon à déposer 250g de support poreux par litre de catalyseur (substrat). On imprègne alors chaque monolithe séparément par une solution de palladium de façon à déposer respectivement 0,8%, 0, 4% et 0,2% en poids de palladium par rapport à la couche enduite imprégnée, soit encore exprimé par rapport au volume de catalyseur respectivement 2 g, I g et 0,5 g de palladium par litre de catalyseur. Les catalyseurs ClI, CIl et C12 ainsi préparés contiennent en poids rapporté à la couche enduite imprégnée 6% de cérium, 1 % de zirconium et 0,5 % de fer et respectivement 0,8% de palladium pour C10, 0,6% de palladium pour Cll et 0,2% pour C12. EXEMPLE 6: Activité catalytique des catalyseurs C8 à C13 Dans les catalyseurs préparés (références C8 à C13), on découpe des cylindres de 1,5 cm de diamètre et de 5 cm de long, dans le sens longitudinal des canaux. 2 0 La procédure d'évaluation de l'exemple 2 est reprise afin de comparer les catalyseurs C8 à C13 présentant des teneurs en palladium différentes. Le tableau 2 rassemble les compositions élémentaires des catalyseurs C8 à C13 et les conversions obtenues après 50 heures de fonctionnement en régime établi. 1 7 1i7 2742680 Référence Teneur Teneur Teneur Teneur Teneur % de du catalyseur en en Ce en Zr en Fe en Pd conversion support (%)(%) (%) (en g/l de après 50 poreux catalyseur) heures g/1 de fonction- nement C8 selon 250 6 1 0,5 15 > 98 l'invention C9 selon 250 6 I 0,5 10 > 98 l'invention C10O selon 250 6 1 0,5 5 > 98 l'invention ClI comparatif 250 6 I1 0,5 2 = 75 C12 comparatif 250 6 1 0,5 1 40 C13 comparatif 250 6 1 0,5 0,5 - 30 Tableau 2: Composition élémentaire des catalyseurs C8 à C13 et conversions de ces catalyseurs obtenues après 50 heures de fonctionnement en régime établi. Ce tableau 2 montre donc clairement qu'une teneur en métal précieux, supérieure à celles couramment utilisées en post-combustion, comme employée par les catalyseurs C8 à C10 selon l'invention, est nécessaire pour 1 0 satisfaire aux exigences sévères d'un procédé de combustion catalytique. En revanche, les catalyseurs CII à C13, dont les teneurs en palladium et en alumine sont représentatives des catalyseurs de post-combustion automobile, ne conservent pas une stabilité suffisante en combustion catalytique du méthane, application dont les conditions opératoires sont fort éloignées des 1 5 conditions opératoires de la post-combustion. Toutefois, une teneur trop élevée en métal précieux n'améliore pas de façon significative les performances catalytiques. 1 8 2742680 EXEMPLE 7: Préparation de catalyseurs C14 à C20 selon l'invention Afin d'évaluer l'impact de différents dopants de l'alumine (Si, La, Ba) sur la stabilité du catalyseur selon l'invention, on prépare quatre suspensions d'alumine identiques à 30% de matière sèche. La première est conservée telle quelle; aux trois autres suspensions, on aditionne respectivement une solution soit de silicium, soit de lanthane, soit de baryum de manière à ce que le rapport atomique (cation dopant /AI total) = 0,01 Quatre monolithes en céramique de 0,841 sont enduits séparément par ces suspensions, selon le procédé de l'exemple 1, de façon à déposer 250 g de support poreux par litre de catalyseur (substrat). Puis, chaque monolithe enduit est alors imprégné par une solution i 5 aqueuse de nitrate céreux, de nitrate de zirconyle et de nitrate ferrique. Cette solution contient l'équivalent de 21,5g d'oxyde de cérium (CeO2), 17,9g d'oxyde de zirconium (ZrO2) et de 1,61 g d'oxyde de fer (Fe203). Ils sont ensuite séchés à 120 C et calcinés à 500 C pendant deux heures. On imprègne enfin chacun de ces quatre monolithes par une solution de palladium de façon à déposer en poids 2,4% de palladium par rapport au support poreux enduit, soit encore rapporté au catalyseur: 6 g de palladium par litre de catalyseur. 1 9 2742680 Le catalyseur C14 ainsi préparé contient en poids rapporté au support poreux 7% de cérium, 5,3% de zirconium, 0,5% de fer, et 2,4% de palladium, le catalyseur C15 ainsi préparé contient en poids rapporté au support poreux 7% de cérium, 5,3% de zirconium, 0,5% de fer, 0,55%Si et 2,4% de palladium, le catalyseur C16 ainsi préparé contient en poids rapporté au support poreux 7% de cérium, 5,3% de zirconium, 0,5% de fer, 2.7% La203 et 2,4% de palladium et le catalyseur C17 ainsi préparé contient en poids rapporté au support poreux 7% de cérium, 5,3% de zirconium, 0,5% de fer, 2.7% BaO et 2,4% de palladium. 1 0 Par ailleurs, on prépare de la même façon que le catalyseur C15 des catalyseurs C18, C19 et C20 contenant une teneur plus élevée en silice, respectivement 2%, 4% et 6%. EXEMPLE 8: Stabilité thermique des catalyseurs C14 à C20 selon l'invention Le test de vieillissement hydrothermique est réalisé dans un réacteur de laboratoire comportant un tube dans lequel est introduit le catalyseur. Ce tube est placé au sein d'un four cylindrique pouvant être porté à une température de 1200 C. Un mélange air/1%vapeur d'eau est envoyé à l'entrée du réacteur. Le débit est de 11/h/gramme de catalyseur. La température est fixée à 900 C, mesurée à l'aide d'un thermocouple et la durée du traitement est de 4 heures. Ces conditions opératoires ont été choisies car elles sont représentatives des conditions de fonctionnement d'un catalyseur de combustion dans un premier étage d'un réacteur de combustion catalytique. On a mesuré la surface du catalyseur après un tel traitement en fonction de la nature des dopants. Le tableau 6 rassemble les compositions élémentaires et la surface mesurée. 2742680 Référence Teneur Teneur Teneur Teneur Teneur en Surface du en Ce en Zr en Fe en Pd oxyde mesurée catalyseur (%) (%) (%) (en g/l de stabilisant après catalyseur) (%pds) vieillissement hydro- thermique (m2/g) C14 7 5,30 0,5 6 0 140 C15 7 5,30 0,5 6 SiO2 154 (1.17%) C16 7 5,30 0,5 6 La2O3 140 (2.7%) C17 7 5,30 0,5 6 BaO(2.7%) 140 C18 7 5,30 0,5 6 SiO2(2%) 161 C19 7 5,30 0,5 6 SiO2(4%) 165 C20 7 5,30 0,5 6 SiO2(6%) 165 Tableau 3: Composition élémentaire des catalyseurs C14 à C20 et surface après vieillissement hydrothermique à 900 C-4h-1% eau. Le tableau 3 montre qu'il peut être particulièrement avantageux de rajouter de la silice afin d'améliorer la résistance au frittage du support. La teneur préférée en silice étant comprise entre 1 et 6%. Par contre, l'oxyde de lanthane et l'oxyde de baryum, qui sont plutôt des dopants intéressants pour inhiber la transformation de l'alumine se produisant vers 1100 C-1200 C: alumine thêta->alumine alpha (cf. les articles de B.Beguin intitulé "Stabilization of aluminas by addition of lanthanum" dans Appl.Cat.75, 119-132, (1991) et de D.L.Trimm intitulé: "Thermal stability of catalysts supports" dans la revue Stud. Surf.Scien.Cata., Vol.68, 29-51, (1991)), se 1 5 révèlent moins efficaces que la silice. 2 1 2742680 REVENDICATIONS 1. Catalyseur de combustion comprenant un substrat monolithique, un support poreux à base d'oxyde inorganique réfractaire et une phase active constituée de cérium, de zirconium, de fer et d'au moins un métal choisi dans le groupe formé par le palladium et le platine; la teneur en support poreux étant comprise entre 200 et 400 g par litre de catalyseur; la teneur en cérium étant comprise entre 0,3% et 20% en poids par rapport au support poreux; la teneur en zirconium étant comprise entre 0,3 % et 20% en poids par rapport au support poreux; la teneur en fer étant comprise entre 0,01 et 3,5% en poids par rapport au support; et la teneur en palladium et/ou platine étant supérieure à 3g par litre de catalyseur. 2. Catalyseur selon la revendication I caractérisé en ce que la teneur en 1 5 support poreux est comprise entre 200 et 350 g par litre de catalyseur; la teneur en cérium est comprise entre 2 et 15 % en poids par rapport au support poreux; la teneur en zirconium est comprise entre 2 et 15% en poids par rapport au support poreux, la teneur en fer est comprise entre 0,1 à 2% de fer en poids par rapport au support; et la teneur en palladium et/ou 2 0 platine est comprise entre 5 et 20 g par litre de catalyseur. 3. Catalyseur selon l'un des revendications I et 2, caractérisé en ce que le support poreux à base d'oxyde inorganique réfractaire est choisi dans le groupe formé par l'alumine alpha, l'alumine delta, l'alumine éta, l'alumine gamma, l'alumine kappa, l'alumine khi, l'alumine rhô, l'alumine théta, la silice, les silices-alumines, l'oxyde de titane, la zircone et leurs mélanges. 4. Catalyseur selon l'une des revendications 1 à 3 caractérisé en ce que ledit support poreux présente une surface spécifique comprise entre 20 et 250 m2/g. 5. Catalyseur selon l'une des revendications I à 4, caractérisé en ce le support poreux à base d'oxyde inorganique réfractaire est choisi dans le groupe formé par l'alumine alpha, l'alumine delta, l'alumine éta, l'alumine gamma, l'alumine kappa, l'alumine khi, l'alumine rhô et l'alumine théta. 22 2742680 6. Catalyseur selon la revendication 5, caractérisé en ce que ledit support a été stabilisé thermiquement par introduction d'au moins un composé choisi dans le groupe formé par les oxydes de terres rares trivalentes, les oxydes de métaux alcalino-terreux et la silice. 7. Catalyseur selon la revendication 6, caractérisé en ce que ledit support a été stabilisé thermiquement par la silice. 8. Catalyseur selon la revendication 7, caractérisé en ce que la teneur en 1 0 silice est de 1 et 6% en poids par rapport au support poreux. 9. Catalyseur selon la revendication 1, caractérisé en ce que ledit substrat est métallique ou céramique. i15 10. Procédé de combustion catalytique d'au moins un combustible choisi parmi les hydrocarbures, le monoxyde de carbone, l'hydrogène ou leurs mélanges en toutes proportions, caractérisé en ce qu'on utilise un catalyseur selon l'une des revendications 1 à 9. 11. Procédé de combustion catalytique d'au moins un combustible choisi parmi les hydrocarbures, le monoxyde de carbone, l'hydrogène ou leurs mélanges en toutes proportions, ledit procédé comprenant plusieurs étages catalytiques dont au moins un fonctionne à des températures inférieures à 1100 C, caractérisé en ce que, dans ledit (lesdits) étage(s), on utilise un catalyseur selon l'une des revendications 1 à 9.